(57)【要約】【課題】基底面転位密度が低い炭化珪素単結晶の製造方法を提供する。【解決手段】炭化珪素からなる種結晶１０を準備する工程（Ｓ１０）と、種結晶１０を台座２０の接合面２０Ａに固定する工程（Ｓ２０）と、台座２０を坩堝３０内に設置し、種結晶１０の表面（第４の主面）１０Ａに炭化珪素単結晶１１を成長させる工程（Ｓ３０）とを備え、台座２０において接合面２０Ａを含む表面層２１の、接合面２０Ａに沿った方向における径方向熱伝導率を、接合面２０Ａに垂直な方向における軸方向熱伝導率で割った値が２０以上である。【選択図】図１
2015074602.tif 000002
【特許請求の範囲】
【請求項１】
炭化珪素からなる種結晶を準備する工程と、
前記種結晶を台座の接合面に固定する工程と、
前記台座を坩堝内に設置し、前記種結晶の表面に炭化珪素単結晶を成長させる工程とを備え、
前記台座において前記接合面を含む表面層の、前記接合面に沿った方向における径方向熱伝導率を、前記接合面に垂直な方向における軸方向熱伝導率で割った値が２０以上である、炭化珪素単結晶の製造方法。
【請求項２】
前記値が１５０以上である、請求項１に記載の炭化珪素単結晶の製造方法。
【請求項３】
前記表面層の前記径方向熱伝導率が１００Ｗ／（ｍ・ｋ）以上である、請求項１または請求項２に記載の炭化珪素単結晶の製造方法。
【請求項４】
前記表面層の前記径方向熱伝導率が５００Ｗ／（ｍ・ｋ）以上である、請求項１〜請求項３のいずれか１項に記載の炭化珪素単結晶の製造方法。
【請求項５】
前記表面層の厚みは０．０１ｍｍ超えである、請求項１〜請求項４のいずれか１項に記載の炭化珪素単結晶の製造方法。
【請求項６】
前記表面層は炭素材料で構成されている、請求項１〜請求項５のいずれか１項に記載の炭化珪素単結晶の製造方法。
【請求項７】
前記台座は、ベース体と前記表面層となるべき熱伝導部材とが接着層を介して接着されることにより構成されており、
前記固定する工程では、接着層を介して前記種結晶を前記接合面に固定する、請求項１〜請求項６のいずれか１項に記載の炭化珪素単結晶の製造方法。
【請求項８】
前記種結晶の外径は、１００ｍｍ以上である、請求項１〜請求項７のいずれか１項に記載の炭化珪素単結晶の製造方法。
【請求項９】
前記種結晶の外径は、１５０ｍｍ以上である、請求項１〜請求項８のいずれか１項に記載の炭化珪素単結晶の製造方法。
【発明の詳細な説明】
【技術分野】
【０００１】
本発明は、炭化珪素単結晶の製造方法に関し、特に昇華法を用いた炭化珪素単結晶の製造方法に関する。
【背景技術】
【０００２】
炭化珪素単結晶は、たとえば昇華法を用いて、炭化珪素からなる種結晶および原料を坩堝内に配置し、当該原料を昇華させて種基板上に炭化珪素層を成長させることにより製造される。
【０００３】
昇華法において、種結晶は、一般に黒鉛等からなる台座（支持部材）に固定された状態で坩堝内に配置されて、炭化珪素の結晶成長温度である２０００℃程度の高温下に曝される。このとき、種結晶と台座とは、特に伝熱の観点から、種結晶の表面の面内においてムラなく接続されているのが好ましい。
【０００４】
特開２００３−３１８０１０号公報には、種結晶を坩堝内に配置する方法として、接着剤を介して台座に固定する方法が提案されている。
【先行技術文献】
【特許文献】
【０００５】
【特許文献１】特開２００３−３１８０１０号公報
【発明の概要】
【発明が解決しようとする課題】
【０００６】
しかしながら、昇華法において、台座を構成する黒鉛は、一般に冷間静水圧プレス法（ＣＩＰ：  Ｃｏｌｄ  Ｉｓｏｓｔａｔｉｃ  Ｐｒｅｓｓｉｎｇ）で成形が行われ、かつ、その物性が等方性(成形体の方向による特性の違いが非常に少ない)である黒鉛（以下、等方性黒鉛という）が用いられている。等方性黒鉛は、熱伝導率についても等方性を示すとともに、炭化珪素の結晶成長温度である２０００℃程度の高温下においては熱伝導率が低い。
【０００７】
そのため、従来の昇華法では、結晶成長中において、種結晶と台座との接合面に沿った方向（種結晶の表面（成長面）に沿った方向。以下、径方向という）における種結晶の表面の温度勾配が大きかった。具体的には、結晶成長中の種結晶の当該表面において、中心側の温度に対して外周側の温度が高かった。その結果、外周側に比べて中心側で成長速度が速くなることにより、種結晶の当該表面上に成長した炭化珪素単結晶は、上記接合面に垂直な方向（以下、軸方向という）において凸形状を有するとともに、炭化珪素単結晶の基底面である（０００１）面に存在する転位密度（基底面転位密度）が高く、クラックの発生確率が高いという問題があった。この問題は、大口径の単結晶を成長させる際に特に顕著に現れている。
【０００８】
本発明は、上記のような課題を解決するためになされたものである。本発明の主たる目的は、基底面転位密度が低い炭化珪素単結晶の製造方法を提供することにある。
【課題を解決するための手段】
【０００９】
本発明の炭化珪素単結晶の製造方法は、炭化珪素からなる種結晶を準備する工程と、前記種結晶を台座の接合面に固定する工程と、前記台座を坩堝内に設置し、前記種結晶の表面に炭化珪素単結晶を成長させる工程とを備え、前記台座において前記接合面を含む表面層の、前記接合面に沿った方向における径方向熱伝導率を、前記接合面に垂直な方向における軸方向熱伝導率で割った値が２０以上である。
【発明の効果】
【００１０】
本発明によれば、基底面転位密度が低い炭化珪素単結晶の製造方法を提供することができる。
【図面の簡単な説明】
【００１１】
【図１】本実施の形態に係る炭化珪素単結晶の製造方法に用いる炭化珪素単結晶の製造装置の断面図である。
【図２】本実施の形態に係る炭化珪素単結晶の製造方法のフローチャートである。
【図３】本実施の形態に係る炭化珪素単結晶の製造方法において、種結晶の表面（第４の主面）の温度分布を説明するための図である。
【発明を実施するための形態】
【００１２】
[本願発明の実施形態の説明]
以下、図面に基づいて本発明の実施の形態を説明する。なお、以下の図面において同一または相当する部分には同一の参照番号を付し、その説明は繰返さない。
【００１３】
はじめに、本発明の実施の形態の概要について説明する。
（１）本実施の形態に係る炭化珪素単結晶の製造方法は、炭化珪素からなる種結晶１０を準備する工程（Ｓ１０）と、種結晶１０を台座２０の接合面２０Ａに固定する工程（Ｓ２０）と、台座２０を坩堝３０内に設置し、種結晶１０の表面（第４の主面）１０Ａに炭化珪素単結晶１１を成長させる工程（Ｓ３０）とを備え、台座２０において接合面２０Ａを含む表面層２１の、接合面２０Ａに沿った方向における径方向熱伝導率を、接合面２０Ａに垂直な方向における軸方向熱伝導率で割った値が２０以上である。
【００１４】
このように、固定する工程（Ｓ２０）において、種結晶１０は接合面２０Ａにおいて接合面２０Ａに沿った方向（径方向）における径方向熱伝導率が接合面２０Ａに垂直な方向（軸方向）における軸方向熱伝導率よりも十分に高い表面層２１に固定される。このため、炭化珪素単結晶１１を成長させる工程（Ｓ３０）において炭化珪素の成長温度（昇華温度）にまで坩堝３０内が加熱されることにより種結晶１０が２０００℃程度にまで昇温されたときに、種結晶１０から表面層２１を介して台座２０へ軸方向に伝わる伝熱量と比べて、種結晶１０の表面（第４の主面）１０Ａに沿った方向へ径方向に伝わる伝熱量を多くすることができる。これにより、種結晶１０の表面（第４の主面）１０Ａにおける温度分布を小さく抑えることができる。そのため、成長時の結晶内のひずみを小さくすることが可能であり、基底面転位の発生を抑制することができる。
【００１５】
これに対し、従来の昇華法により得られる炭化珪素単結晶は、種結晶の表面における温度分布が大きいため、結晶内のひずみが大きくなり、基底面転位が発生する。
【００１６】
その結果、本実施の形態に係る炭化珪素単結晶の製造方法により得られる炭化珪素単結晶１１は、従来の昇華法により得られる炭化珪素単結晶と比べて、任意の面における基底面転位密度（任意の面と交差する基底面転位の転位線の密度）を低減することができる。また、ひずみが低減することで、クラック発生確率を低減することができる。また、本実施の形態に係る炭化珪素単結晶の製造方法により得られる炭化珪素単結晶１１は、従来の昇華法により得られる炭化珪素単結晶よりも種結晶１０の表面（第４の主面）１０Ａに沿った方向において高い平坦性を有している。
【００１７】
（２）本実施の形態に係る炭化珪素単結晶の製造方法は、上記値（台座２０において接合面２０Ａを含む表面層２１の、接合面２０Ａに沿った方向における径方向熱伝導率を、接合面２０Ａに垂直な方向における軸方向熱伝導率で割った値）が１５０以上であるのが好ましい。このようにすれば、炭化珪素単結晶１１を成長させる工程（Ｓ３０）において炭化珪素の成長温度にまで坩堝３０内が加熱されたときに、種結晶１０の表面（第４の主面）１０Ａにおける温度分布をより小さく抑えることができる。その結果、本実施の形態に係る炭化珪素単結晶の製造方法により得られる炭化珪素単結晶１１は基底面転位密度をより効果的に低減することができ、クラック発生確率をより効果的に低減することができる。
【００１８】
（３）本実施の形態に係る炭化珪素単結晶の製造方法は、表面層２１の径方向熱伝導率が１００Ｗ／（ｍ・ｋ）以上であればよい。この場合、上述の（１）および（２）により、台座２０において接合面２０Ａを含む表面層２１の、接合面２０Ａに沿った方向における径方向熱伝導率を、接合面２０Ａに垂直な方向における軸方向熱伝導率で割った値が少なくとも２０以上であるため、表面層２１の軸方向の熱伝導率は十分低く抑えられていることになる（たとえば、従来の炭化珪素単結晶の製造装置において台座を構成する一般的な部材（本実施の形態の炭化珪素の製造装置１００においては後述するベース体２２）の熱伝導率と比べても十分低く抑えられている）。このため、種結晶１０に加えられた熱は表面層２１において軸方向よりも径方向に伝熱し易い。その結果、炭化珪素単結晶１１を成長させる工程（Ｓ３０）において炭化珪素の成長温度にまで坩堝３０内が加熱されたときに、種結晶１０の表面（第４の主面）１０Ａにおける温度分布をより小さく抑えることができる。その結果、本実施の形態に係る炭化珪素単結晶の製造方法により得られる炭化珪素単結晶１１は、表面（第４の主面）１０Ａに沿った方向において高い平坦性を有するとともに、基底面転位密度を低減することができ、クラック発生確率を低減することができる。
【００１９】
（４）本実施の形態に係る炭化珪素単結晶の製造方法は、表面層２１の径方向熱伝導率が５００Ｗ／（ｍ・ｋ）以上であるのが好ましい。このようにすれば、種結晶１０に加えられた熱は表面層２１において軸方向よりもより径方向に伝熱し易い。その結果、炭化珪素単結晶１１を成長させる工程（Ｓ３０）において炭化珪素の成長温度にまで坩堝３０内が加熱されたときに、種結晶１０の表面（第４の主面）１０Ａにおける温度分布をさらに小さく抑えることができる。その結果、本実施の形態に係る炭化珪素単結晶の製造方法により得られる炭化珪素単結晶１１は、表面（第４の主面）１０Ａに沿った方向において高い平坦性を有するとともに、基底面転位密度をより効果的に低減することができ、クラック発生確率を低減することができる。
【００２０】
（５）本実施の形態に係る炭化珪素単結晶の製造方法は、表面層２１の厚みは０．０１ｍｍ超えであればよい。このようにすれば、表面層２１は、種結晶１０の表面（第４の主面）１０Ａにおける温度分布をより小さく抑えるために必要とされる径方向の伝熱経路として十分に機能することができる。
【００２１】
なお、表面層２１の厚みが０．０１ｍｍ以下である場合には、種結晶１０の表面（第４の主面）１０Ａにおける温度分布をより小さく抑えるために必要とされる径方向の伝熱経路として十分に機能することが困難となる。また、表面層２１がその軸方向の熱伝導率を十分に低く設けられていたとしても、軸方向の伝熱量を径方向の伝熱量よりも十分に小さく抑えることが困難となる。つまり、表面層２１の厚みが０．０１ｍｍ以下である場合には、種結晶１０の表面（第４の主面）１０Ａにおける温度分布を小さく抑えることが困難となるため、大口径でかつ基底面転位密度の小さい炭化珪素単結晶１１を得ることが難しい。
【００２２】
（６）本実施の形態に係る炭化珪素単結晶の製造方法は、表面層２１は炭素材料で構成されていてもよい。このようにすれば、炭化珪素の結晶成長温度においても十分な耐熱性を有するとともに、比較的安価な表面層２１を得ることができる。表面層２１は、たとえばグラファイトが所定の方向に配向した異方性黒鉛で構成されていてもよい。なお、本明細書において「異方性黒鉛」とは、径方向熱伝導率を軸方向熱伝導率で割った値が２０以上である黒鉛をいう。
【００２３】
（７）本実施の形態に係る炭化珪素単結晶の製造方法は、台座２０は、ベース体２２と表面層２１となるべき熱伝導部材２１とが接着層２３を介して接着されることにより構成されており、固定する工程（Ｓ２０）では、接着層２４を介して種結晶１０を接合面２０Ａに固定すればよい。
【００２４】
このようにすれば、既存のベース体２２に接着層２３を介して表面層２１となるべき熱伝導部材２１を接着することにより、本実施の形態に係る表面層２１を含む台座２０を構成することができる。つまり、表面層２１となるべき熱伝導部材２１と、接着層２３とを新たに準備することにより、既存の結晶成長装置を用いて本実施の形態に係る炭化珪素単結晶の製造方法を実施することができる。
【００２５】
（８）本実施の形態に係る炭化珪素単結晶の製造方法は、種結晶１０の外径は、１００ｍｍ以上であってもよい。このような場合であっても、種結晶１０の表面（第４の主面）１０Ａの径方向における温度分布を小さく抑えることができるため、基底面転位密度が低く、クラック発生確率が低い、外径が１００ｍｍ以上の炭化珪素単結晶を得ることができる。
【００２６】
（９）本実施の形態に係る炭化珪素単結晶の製造方法は、種結晶１０の外径は、１５０ｍｍ以上であってもよい。このような場合であっても、種結晶１０の表面（第４の主面）１０Ａの径方向における温度分布を小さく抑えることができるため、基底面転位密度が低く、クラック発生確率が低い、外径が１５０ｍｍ以上の炭化珪素単結晶を得ることができる。
【００２７】
[本願発明の実施形態の詳細]
次に、本発明の実施の形態についてより詳細に説明する。
【００２８】
図１を参照して、まず、本実施の形態に係る炭化珪素単結晶製造方法に用いる炭化珪素単結晶の製造装置について説明する。本実施の形態に係る炭化珪素結晶の製造装置は、種結晶１０を保持する台座２０と、該台座２０が配置される坩堝３０と、坩堝３０内を加熱する加熱部４０とを主に備えている。
【００２９】
台座２０は、表面層２１となるべき熱伝導部材とベース体２２とが接着層２３で接着されることにより構成されている。台座２０は、種結晶１０を固定するための接合面２０Ａを有し、該接合面２０Ａは表面層２１の一方の表面（第１の主面）で構成されている。
【００３０】
表面層２１は、たとえば円板状の熱伝導部材で構成されており、台座２０として構成されたときに接合面２０Ａとなる第１の主面と、軸方向において該主面の反対側に位置する第２の主面とを有している。第１の主面と第２の主面とは、いずれも高い平坦性を有しているのが好ましい。表面層２１の外径（該主面（接合面２０Ａ）の外径）は、種結晶１０の外径と同等程度とすればよい。表面層２１の厚みは、０．０１ｍｍ超えであればよく、たとえば０．０２ｍｍである。
【００３１】
表面層２１は、少なくとも炭化珪素の成長温度（昇華温度）において安定的に固体状態を有することのできる程度の耐熱性を有する材料であって、上記第１の主面（接合面２０Ａ）に沿った方向（径方向）における熱伝導率を、上記第１の主面（接合面２０Ａ）に垂直な方向（軸方向）における熱伝導率で割った値が２０以上である任意の材料で構成されている。好ましくは、表面層２１は上記値が１００以上である材料で構成されている。このとき、表面層２１の径方向における熱伝導率は、１００Ｗ／（ｍ・ｋ）以上であればよく、好ましくは５００Ｗ／（ｍ・ｋ）以上である。一方、表面層２１の軸方向における熱伝導率は、上記径方向における熱伝導率の１／２０以下であればよいが、好ましくは５Ｗ／（ｍ・ｋ）以下である。表面層２１は、たとえば第１の主面（接合面２０Ａ）と垂直な方向にｃ軸が配向している異方性黒鉛である。
【００３２】
ベース体２２は、表面層２１の第２の主面２１Ｂと接着される第３の主面２２Ａを有する。第３の主面２２Ａは高い平坦性を有しているのが好ましい。ベース体２２を構成する材料は、少なくとも炭化珪素の成長温度（昇華温度）において安定的に固体状態を有することのできる程度の耐熱性を有する材料であればよく、たとえば等方性黒鉛である。なお、本明細書において「等方性黒鉛」とは、「異方性黒鉛」に該当しない黒鉛を指す。つまり、等方性黒鉛で構成されたベース体２２は、接合面２０Ａに沿った方向における熱伝導率を、接合面２０Ａに垂直な方向における熱伝導率で割った値が２０未満である。ベース体２２の熱伝導率は、接合面２０Ａに沿った方向および接合面２０Ａに垂直な方向のいずれについても、たとえば１００Ｗ／（ｍ・ｋ）程度であればよい。つまり、本実施の形態において、表面層２１の軸方向熱伝導率は、ベース体２２の熱伝導率と比べて十分に小さく、好ましくはベース体２２の熱伝導率の１／２０以下である。
【００３３】
接着層２３は、炭化珪素の昇華温度付近においても、表面層２１となるべき熱伝導部材の第２の主面２１Ｂとベース体２２の第３の主面２２Ａとを接着可能な材料であればよく、たとえば炭素粉末と高分子材料とを有機溶剤により混合してなる接着剤を熱処理して硬化した層である。高分子材料とはたとえばフェノール樹脂であり、有機溶剤とはたとえばフェノールおよびエチルアルコールの混合溶剤である。
【００３４】
台座２０はこれらの部材により構成される。なお、台座２０の接合面２０Ａに種結晶１０が固定される際には、表面層２１と種結晶１０とは接着層２４を介して接着される。詳細は後述する。
【００３５】
坩堝３０は、たとえば純化処理されたグラファイトで構成されている。坩堝３０は、内部において炭化珪素の原料となる固体原料５０を収容可能に設けられている。さらに坩堝３０は、内部において固体原料５０と対向するように台座２０が配置可能に設けられている。
【００３６】
加熱部４０は、坩堝３０の外部を囲うように設けられている。加熱部４０は、坩堝３０内に配置された種結晶１０や固体原料５０などを加熱可能（固体原料５０を炭化珪素の昇華温度まで昇温可能）に設けられている。加熱部４０は、たとえば誘導加熱により坩堝３０等を加熱可能に設けられている。
【００３７】
次に、図１および図２を参照して、本実施の形態に係る炭化珪素単結晶の製造方法について説明する。本実施の形態に係る炭化珪素単結晶の製造方法は、昇華法を用いた炭化珪素単結晶の製造方法であり、炭化珪素からなる種結晶１０を準備する工程（Ｓ１０）と、種結晶１０を台座２０の接合面２０Ａに固定する工程（Ｓ２０）と、台座２０を坩堝３０内に設置し、種結晶１０の表面（第４の主面）１０Ａに炭化珪素単結晶１１を成長させる工程（Ｓ３０）とを備える。
【００３８】
まず、炭化珪素からなる種結晶１０を準備する（工程（Ｓ１０））。具体的には、種結晶１０は、炭化珪素から作られた単結晶である。種結晶１０の炭化珪素の結晶構造は六方晶系であることが好ましい。また結晶構造のポリタイプは４Ｈまたは６Ｈであることが好ましい。種結晶１０は、炭化珪素単結晶１１が成長される第４の主面（成長面）１０Ａと、第４の主面１０Ａの反対側に位置して台座２０の接合面２０Ａと接着される第５の主面１０Ｂとを有している。第４の主面１０Ａは、たとえば（０００１）面に対して１０度以下のオフ角を有する面である。第４の主面１０Ａと第５の主面１０Ｂとは、いずれも高い平坦性を有しているのが好ましい。種結晶１０の第４の主面１０Ａにおける外径は、たとえば１００ｍｍ以上であり、好ましくは１５０ｍｍ以上である。
【００３９】
次に、種結晶１０を台座２０の接合面２０Ａに固定する（工程（Ｓ２０））。具体的には、まず、表面層２１となるべき熱伝導部材とベース体２２とが接着層２３を介して接着され構成されている台座２０を準備する。
【００４０】
表面層２１となるべき熱伝導部材は、接着層２３を介してベース体２２と接着されたときに、上述した表面層２１を構成可能なように設けられている。つまり、表面層２１となるべき熱伝導部材の厚みは、０．０１ｍｍ超えであればよく、たとえば０．０２ｍｍである。また、表面層２１となるべき熱伝導部材は、第１の主面（接合面２０Ａ）に沿った方向（径方向）における熱伝導率を、第１の主面（接合面２０Ａ）に垂直な方向（軸方向）における熱伝導率で割った値が２０以上である任意の材料で構成されている。
【００４１】
次に、このようにして準備された台座２０の接合面２０Ａに、接着層２４を介して種結晶１０を固定する。接着層２４は、炭化珪素の昇華温度付近においても、表面層２１となるべき熱伝導部材の第２の主面２１Ｂとベース体２２の第３の主面２２Ａとを接着可能である限りにおいて、任意の材料で構成されていればよく、接着層２３と同じ材料で構成されていてもよい。たとえば炭素粉末と高分子材料とを有機溶剤により混合してなる接着剤を接合面２０Ａに塗布し、該接着剤を挟むように接合面２０Ａ上に種結晶１０を配置した後、熱処理を行う。これにより、接着剤が硬化して、種結晶１０と台座２０とは接着層２４により接着される。
【００４２】
次に、台座２０を坩堝３０内に設置し、種結晶１０の第４の主面１０Ａに炭化珪素単結晶１１を成長させる（工程（Ｓ３０））。具体的には、まず、先の工程（Ｓ２０）において準備された、種結晶１０が固定された台座２０を、坩堝３０に設置する。このとき、坩堝３０の内部には、台座２０が設置されることにより種結晶１０と対向する位置に固体原料５０があらかじめ収容されている。固体原料５０は、たとえば炭化珪素多結晶を粉砕することによって得られる炭化珪素の粉末である。これにより、台座２０が坩堝３０に設置されることにより、種結晶１０の第４の主面１０Ａと固体原料５０とは坩堝３０内において互いに対向するように配置される。
【００４３】
次に、昇華法によって、種結晶１０の第４の主面（成長面）１０Ａ上に炭化珪素単結晶１１を成長させる。具体的には、加熱部４０によって坩堝３０内に収容された固体原料５０を炭化珪素の昇華温度にまで加熱する。これにより、固体原料５０を昇華して、種結晶１０の第４の主面１０Ａ上に再結晶化することができる。この結果、種結晶１０の第４の主面１０Ａ上に炭化珪素単結晶１１を成長させることができる。炭化珪素を昇華させるための温度は、たとえば、２１００℃以上２５００℃以下程度である。一方、種結晶１０の温度は、固体原料５０よりも低温に維持されており、たとえば２０００℃以上２４００℃以下程度である。このとき、坩堝３０内の雰囲気中には、ドーパントとなる原子が添加されてもよい。これにより、炭化珪素単結晶１１のドーパントの濃度を大きくすることができる。たとえば、雰囲気中に窒素を含めることで、炭化珪素単結晶１１中にドーパントとしての窒素を含めることができる。このようにして、本実施の形態に係る炭化珪素単結晶１１を得ることができる。
【００４４】
次に、本実施の形態に係る炭化珪素単結晶の製造方法の作用効果について説明する。
本実施の形態に係る炭化珪素単結晶の製造方法では、種結晶１０が熱伝導率に異方性を有する表面層２１を介して台座２０に固定された状態で、種結晶１０の第４の主面１０Ａ上に炭化珪素単結晶１１を昇華法により成長する。表面層２１は、径方向熱伝導率を軸方向熱伝導率で割った値が２０以上であるように設けられている。そのため、炭化珪素単結晶１１を成長させる工程（Ｓ３０）において炭化珪素の成長温度（昇華温度）にまで坩堝３０内が加熱されることにより種結晶１０が２０００℃程度にまで昇温されたときに、種結晶１０から表面層２１を介して台座２０へ軸方向に伝わる伝熱量と比べて、種結晶１０の表面（第４の主面）１０Ａに沿った方向へ径方向に伝わる伝熱量を多くすることができる。
【００４５】
このため、図３を参照して、本実施の形態に係る炭化珪素単結晶の製造方法によって得られる炭化珪素単結晶（図３中のＡ）は、外径が１００ｍｍ以上と大口径の種結晶１０においても結晶成長中における第４の主面１０Ａ上での温度分布を小さく抑えることができる。図３は、第４の主面１０Ａの温度分布を説明するための図であり、図３の縦軸は第４の主面１０Ａの温度を示し、横軸は第４の主面１０Ａの中心に対する径方向の距離を示す。
【００４６】
第４の主面１０Ａの温度分布について、種結晶１０、表面層２１およびベース体２２の各外周端部は、各中心部と比べて高温雰囲気に曝されている領域が多いため、第４の主面１０Ａ上の中心部で最低温度を示し外周部で最高温度を示している。しかし、表面層２１の径方向熱伝導率が軸方向熱伝導率よりも十分に高いため、上述のように、種結晶１０から表面層２１を介して台座２０へ軸方向に伝わる伝熱量と比べて、種結晶１０の表面（第４の主面）１０Ａに沿った方向へ径方向に伝わる伝熱量を多くすることができ、結晶の径方向の温度分布を小さくすることが可能となる。これにより、結晶中で均一な成長速度が得られ、平坦な結晶が作製可能である。また、ひずみが低減するため、このようにして得られる炭化珪素単結晶１１中に含まれる基底面転位の転位線を少なくすることが可能となる。
【００４７】
これに対し、従来の昇華法により得られる炭化珪素単結晶は、等方性黒鉛からなる台座（本実施の形態におけるベース体に相当）と接着剤を介して固定されている種結晶上に成長されるため、種結晶から台座へ伝わる伝熱量と、種結晶の表面に沿った方向へ伝わる伝熱量が同等程度となる。そのため、図３を参照して、従来の昇華法により得られる炭化珪素単結晶（図３中のＢ）は、種結晶の第４の主面上での温度分布が大きくなる。これにより、従来の昇華法では、結晶成長中において炭化珪素単結晶の成長速度を一定に維持することが困難であり、基底面転位の発生を抑制することが困難である。
【００４８】
その結果、本実施の形態に係る炭化珪素単結晶の製造方法により得られる炭化珪素単結晶１１は、従来の昇華法により得られる炭化珪素単結晶と比べて、任意の面における基底面転位密度を低減することができ、クラック発生確率を低減することができる。さらに、炭化珪素単結晶１１は、外径が１００ｍｍ以上であって、第４の主面１０Ａに沿う方向において高い平坦性を有することができる。
【００４９】
本実施の形態において、表面層２１の軸方向熱伝導率は、ベース体２２の熱伝導率と比べて十分に小さく設けられている。そのため、表面層２１を介してベース体２２に伝わった熱は、ベース体２２においてを効果的に放熱される。その結果、結晶成長中において、種結晶１０と固体原料５０と温度差を一定以上に維持することができ、成長速度の低下を抑制することができる。
【００５０】
なお、本実施の形態において、ベース体２２は、接合面２０Ａに沿った方向における熱伝導率を接合面２０Ａに垂直な方向における熱伝導率で割った値が２０未満である、等方性黒鉛により構成されているが、これに限られるものではない。ベース体２２も、表面層２１と同様に上記値が２０以上の異方性材料で構成されていてもよい。このようにしても、種結晶１０の表面（第４の主面）１０Ａにおける温度分布を小さく抑えることができる。
【００５１】
ここで、基底面転位密度の測定方法について説明する。基底面転位密度は、炭化珪素単結晶１１の表面にエッチング処理を行なった後、炭化珪素単結晶１１の所定の面のエッチピットの数を、たとえばノマルスキー微分干渉顕微鏡を用いてカウントすることにより求められる。なお、エッチング処理は、炭化珪素単結晶１１を、たとえば５００℃の水酸化カリウム（ＫＯＨ）融液に１０分間浸漬させることにより行われてもよい。また、エッチング処理は、炭化珪素単結晶１１の表面を、たとえば１０００℃の塩素と酸素の混合ガスによりドライエッチングすることによって行われてもよい。
【実施例１】
【００５２】
次に、本実施の形態の実施例１について説明する。
実施例１では、外径が１００ｍｍの種結晶上に、昇華法により炭化珪素単結晶を成長したときの該炭化珪素単結晶の厚みのばらつきと、基底転位密度を評価した。
【００５３】
実施例１に係る試料としての炭化珪素単結晶（試料ＩＤ１〜試料ＩＤ３）を以下の方法により製造した。まず、炭化珪素からなり、外径が１００ｍｍで厚みが１ｍｍの種結晶を準備した。種結晶の表面（第４の主面）は、（０００−１）面から４度のオフ角を有する面とした。
【００５４】
次に、径方向熱伝導率を軸方向熱伝導率で割った値が２８以上４２８．６以下であって、径方向熱伝導率が１４０Ｗ／（ｍ・ｋ）以上１５００Ｗ／（ｍ・ｋ）以下である３種類の表面層を準備した。各表面層を構成する材料はそれぞれ材質の異なる異方性黒鉛とし、いずれも表面層の外径は１００ｍｍ、表面層の厚みは０．５ｍｍとした。
【００５５】
また、等方性黒鉛からなるベース体と、炭素粉末と高分子材料とを有機溶剤により混合した材料からなる接着剤とを準備した。高分子材料はフェノール樹脂とし、有機溶剤とはフェノールおよびエチルアルコールの混合溶剤とした。ベース体の熱伝導率は、１３０Ｗ／（ｍ・ｋ）以上であった。
【００５６】
上記３種類の表面層を、それぞれ上記接着剤を介して上記ベース体に接着させ、必要な熱処理などを行うことにより、接合面に表面層を含む３種類の台座を準備した。
【００５７】
次に、先に準備した種結晶を、接着剤を介して３種類の台座の接合面に固定した。接着剤は、表面層とベース体との接着に用いた接着剤と同一のものとした。
【００５８】
次に、種結晶が固定された３種類の台座を、炭化珪素単結晶の製造装置における坩堝に設置した。坩堝内には、あらかじめ炭化珪素の粉末を固体原料として収容させておいた。
【００５９】
次に、昇華法により、種結晶の表面（第４の主面）上に炭化珪素単結晶を成長させた。具体的には、坩堝の外部を囲う加熱部によって坩堝内の炭化珪素粉末を昇華温度（２１００℃以上２５００℃以下）にまで昇温し、種結晶の表面上で再結晶させた。成長圧力は、１０００Ｐａ以上３０００Ｐａ以下とし、成長時間は２時間とした。以上の工程により、実施例１に係る炭化珪素単結晶（試料ＩＤ１〜試料ＩＤ３）を製造した。
【００６０】
（比較例１）
一方、比較例１に係る試料としての炭化珪素単結晶（試料ＩＤ４）を以下の方法により製造した。具体的には、上述した実施例１と同様に種結晶、ベース体、接着剤を準備し、種結晶を接着剤を介してベース体に直接接着させた。
【００６１】
さらに、種結晶が固定されたベース体（台座）を、炭化珪素単結晶の製造装置における坩堝に設置し、実施例１と同様の条件で種結晶の表面（第４の主面）上に炭化珪素単結晶を成長させた。このようにして、比較例１に係る炭化珪素単結晶（試料ＩＤ４）を製造した。つまり、比較例１に係る試料（試料ＩＤ４）は、表面層を含まない台座に固定された種結晶上に成長された点で実施例１に係る試料（試料ＩＤ１〜試料ＩＤ３）と異なる。
【００６２】
（評価１）
試料ＩＤ１〜試料ＩＤ４の炭化珪素単結晶について、種結晶の第４の主面（成長面）に沿った方向における炭化珪素単結晶の厚みのばらつきを評価した。ここで、炭化珪素単結晶の厚みは、種結晶の第４の主面に対して垂直な方向における炭化珪素単結晶の厚みとした。炭化珪素単結晶の厚みのばらつきの評価は、種結晶の第４の主面に沿った方向における炭化珪素単結晶の厚みを測定し、測定結果の内の最大値（最大厚み）と最小値（最小厚み）との差を算出することにより行った。
【００６３】
（評価２）
試料ＩＤ１〜試料ＩＤ４の炭化珪素単結晶について、（０００１）面から４度のオフ角を有する面おける基底面転位密度を測定した。具体的には、まず、炭化珪素単結晶を５００℃の水酸化カリウム（ＫＯＨ）融液に１０分間浸漬させることによりエッチングした。（０００１）面から４度のオフ角を有する面をノマルスキー微分干渉顕微鏡を用いて観察して所定の観察視野における、基底面転位に対応するエッチピットの数を測定し、エッチピットの密度（単位：ｃｍ−２）を算出した。算出されたエッチピットの密度は基底面転位密度に等しいと考えることができる。
【００６４】
（評価結果）
評価１および評価２の結果を表１に示す。
【００６５】
【表１】
2015074602.tif 000003
【００６６】
試料ＩＤ１〜試料ＩＤ４の炭化珪素単結晶は、いずれも種結晶の第４の主面に沿った方向において中心部よりも外周部において厚みが厚く形成されていた。しかし、試料ＩＤ１〜試料ＩＤ３の炭化珪素単結晶は、種結晶の第４の主面に沿った方向における最大厚みと最小厚みとの差が６２０μｍ以下であったのに対し、試料ＩＤ４の炭化珪素単結晶における上記差は８２０μｍであった。つまり、実施例１に係る炭化珪素単結晶は、比較例１に係る炭化珪素単結晶と比べて種結晶の第４の主面に沿った方向において高い平坦性を有していることが確認された。
【００６７】
また、実施例１に係る炭化珪素単結晶において、試料ＩＤ２および試料ＩＤ３の炭化珪素単結晶は、試料ＩＤ１の炭化珪素単結晶と比べて種結晶の第４の主面に沿った方向における最大厚みと最小厚みとの差が低減されていた。つまり、径方向熱伝導率を軸方向熱伝導率で割った値が１００以上である表面層を用いて製造された試料ＩＤ２および試料ＩＤ３の炭化珪素単結晶は、種結晶の第４の主面に沿った方向において極めて高い平坦性を有しており、径方向熱伝導率を軸方向熱伝導率で割った値が２０以上である表面層を用いて製造された試料ＩＤ１の炭化珪素単結晶よりもさらに優れた平坦性を有していた。
【００６８】
さらに、表１に示すように、試料ＩＤ１〜試料ＩＤ３の炭化珪素単結晶は、基底面転位密度が８０００ｃｍ−２以下と低く抑えられていた。これに対し、試料ＩＤ４の炭化珪素単結晶は、基底面転位密度が２４０００ｃｍ−２であった。つまり、実施例１に係る炭化珪素単結晶は、比較例１に係る炭化珪素単結晶と比べて（０００１）面から４度のオフ角を有する面における基底面転位密度が十分に低減されていることが確認された。
【００６９】
また、実施例１に係る炭化珪素単結晶において、試料ＩＤ２および試料ＩＤ３の炭化珪素単結晶は、試料ＩＤ１の炭化珪素単結晶と比べて基底面転位密度が低減されていた。つまり、径方向熱伝導率を軸方向熱伝導率で割った値が１００以上である表面層を用いて製造された試料ＩＤ２および試料ＩＤ３の炭化珪素単結晶は、基底面転位密度が極めて低く抑えられており、径方向熱伝導率を軸方向熱伝導率で割った値が２０以上である表面層を用いて製造された試料ＩＤ１の炭化珪素単結晶よりも基底面転位密度が低く抑えられていた。
【実施例２】
【００７０】
次に、本実施の形態の実施例２について説明する。
実施例２では、外径が１５０ｍｍの種結晶上に、昇華法により炭化珪素単結晶を成長したときの該炭化珪素単結晶の厚みのばらつきと、基底転位密度を評価した。
【００７１】
実施例２に係る試料としての炭化珪素単結晶（試料ＩＤ５〜試料ＩＤ７）は、外径が１５０ｍｍの種結晶と、外径が１５０ｍｍである表面層とを準備する点を除いて、実施例１に係る試料としての炭化珪素単結晶（試料ＩＤ１〜試料ＩＤ３）と同様に準備した。
【００７２】
具体的には、まず、炭化珪素からなり、外径が１５０ｍｍで厚みが１ｍｍの種結晶を準備した。種結晶の表面（第４の主面）は、（０００−１）面から４度のオフ角を有する面とした。
【００７３】
次に、径方向熱伝導率を軸方向熱伝導率で割った値が２８以上４２８．６以下であって、径方向熱伝導率が１４０Ｗ／（ｍ・ｋ）以上１５００Ｗ／（ｍ・ｋ）以下である３種類の表面層を準備した。各表面層を構成する材料は、それぞれ材質の異なる異方性黒鉛とし、いずれも表面層の外径は１００ｍｍ、表面層の厚みは０．５ｍｍとした。
【００７４】
また、等方性黒鉛からなるベース体と、炭素粉末と高分子材料とを有機溶剤により混合した材料からなる接着剤とを準備した。高分子材料はフェノール樹脂とし、有機溶剤はフェノールおよびエチルアルコールの混合溶剤とした。ベース体の熱伝導率は、１３０Ｗ／（ｍ・ｋ）以上であった。
【００７５】
上記３種類の表面層を、それぞれ上記接着剤を介して上記ベース体に接着させることにより、接合面に表面層を含む３種類の台座を準備した。
【００７６】
次に、先に準備した種結晶を、接着剤を介して３種類の台座の接合面に固定した。接着剤は、表面層とベース体との接着に用いた接着剤と同一のものとした。
【００７７】
次に、種結晶が固定された３種類の台座を、炭化珪素単結晶の製造装置における坩堝に設置した。坩堝内には、あらかじめ炭化珪素の粉末を固体原料として収容させておいた。
【００７８】
次に、昇華法により、種結晶の表面（第４の主面）上に炭化珪素単結晶を成長させた。具体的には、坩堝の外部を囲う加熱部によって坩堝内の炭化珪素粉末を昇華温度（２１００℃以上２５００℃以下）にまで昇温し、種結晶の表面上で再結晶させた。成長圧力は、１０００Ｐａ以上３０００Ｐａ以下とし、成長時間は２時間とした。以上の工程により、実施例２に係る炭化珪素単結晶（試料ＩＤ５〜試料ＩＤ７）を製造した。
【００７９】
（比較例２）
一方、比較例に係る試料としての炭化珪素単結晶（試料ＩＤ８）を以下の方法により製造した。具体的には、上述した実施例２と同様に種結晶、ベース体、接着剤を準備し、種結晶とベース体とを接着剤を介して直接接着させた。
【００８０】
さらに、種結晶が固定されたベース体（台座）を、炭化珪素単結晶の製造装置における坩堝に設置し、実施例２と同様の条件で種結晶の表面（第４の主面）上に炭化珪素単結晶を成長させた。このようにして、比較例に係る炭化珪素単結晶（試料ＩＤ８）を製造した。つまり、比較例２に係る試料（試料ＩＤ８）は、表面層を含まない台座に固定された種結晶上に成長された点で実施例２に係る試料（試料ＩＤ５〜試料ＩＤ７）と異なる。
【００８１】
（評価３）
試料ＩＤ１〜試料ＩＤ４の炭化珪素単結晶に対する評価１と同様の方法により、試料ＩＤ５〜試料ＩＤ８の炭化珪素単結晶について、種結晶の第４の主面（成長面）に沿った方向における炭化珪素単結晶の厚みのばらつきを評価した。
【００８２】
（評価４）
試料ＩＤ１〜試料ＩＤ４の炭化珪素単結晶に対する評価１と同様の方法により、試料ＩＤ５〜試料ＩＤ８の炭化珪素単結晶について、（０００１）面から４度のオフ角を有する面における基底面転位密度を測定した。
【００８３】
（評価結果）
評価３および評価４の結果を表２に示す。
【００８４】
【表２】
2015074602.tif 000004
【００８５】
試料ＩＤ５〜試料ＩＤ８の炭化珪素単結晶は、いずれも種結晶の第４の主面に沿った方向において中心部よりも外周部において厚みが厚く形成されていた。しかし、試料ＩＤ５〜試料ＩＤ７の炭化珪素単結晶は、種結晶の第４の主面に沿った方向における最大厚みと最小厚みとの差が８６０μｍ以下であったのに対し、試料ＩＤ８の炭化珪素単結晶における上記差は１２３０μｍであった。つまり、実施例２に係る炭化珪素単結晶は、比較例２に係る炭化珪素単結晶と比べて種結晶の第４の主面に沿った方向において高い平坦性を有していることが確認された。
【００８６】
また、実施例２に係る炭化珪素単結晶において、試料ＩＤ６および試料ＩＤ７の炭化珪素単結晶は、試料ＩＤ５の炭化珪素単結晶と比べて種結晶の第４の主面に沿った方向における最大厚みと最小厚みとの差が低減されていた。つまり、径方向熱伝導率を軸方向熱伝導率で割った値が１００以上である表面層を用いて製造された試料ＩＤ６および試料ＩＤ７の炭化珪素単結晶は、種結晶の第４の主面に沿った方向において極めて高い平坦性を有しており、径方向熱伝導率を軸方向熱伝導率で割った値が２０以上である表面層を用いて製造された試料ＩＤ５の炭化珪素単結晶よりもさらに優れた平坦性を有していた。
【００８７】
さらに、表２に示すように、試料ＩＤ５〜試料ＩＤ７の炭化珪素単結晶は、基底面転位密度が１３０００ｃｍ−２以下と低く抑えられていた。これに対し、試料ＩＤ４の炭化珪素単結晶は、基底面転位密度が４２０００ｃｍ−２であった。つまり、実施例２に係る炭化珪素単結晶は、比較例２に係る炭化珪素単結晶と比べて（０００１）面から４度のオフ角を有する面における基底面転位密度が十分に低減されていることが確認された。さらに、実施例２に係る炭化珪素単結晶は、比較例１に係る単結晶と比べても、基底面転位密度が十分に低減されていることが確認された。つまり、本実施の形態に係る炭化珪素単結晶の製造方法により得られる外径が１５０ｍｍ以上と大口径の炭化珪素単結晶は、従来の炭化珪素単結晶の製造方法において得られる外径が１００ｍｍの炭化珪素単結晶と比べても基底面転位密度をおよそ半減させることができることが確認された。
【００８８】
また、実施例２に係る炭化珪素単結晶において、試料ＩＤ６および試料ＩＤ７の炭化珪素単結晶は、試料ＩＤ５の炭化珪素単結晶と比べて基底面転位密度が低減されていた。つまり、径方向熱伝導率を軸方向熱伝導率で割った値が１００以上である表面層を用いて製造された試料ＩＤ６および試料ＩＤ７の炭化珪素単結晶は、基底面転位密度が極めて低く抑えられており、径方向熱伝導率を軸方向熱伝導率で割った値が２０以上である表面層を用いて製造された試料ＩＤ５の炭化珪素単結晶よりも基底面転位密度が低く抑えられていた。
【００８９】
以上のように本発明の実施の形態および実験例について説明を行ったが、上述の実施の形態および実験例を様々に変形することも可能である。また、本発明の範囲は上述の実施の形態および実験例に限定されるものではない。本発明の範囲は、特許請求の範囲によって示され、特許請求の範囲と均等の意味および範囲内でのすべての変更を含むことが意図される。
【産業上の利用可能性】
【００９０】
本発明は、大口径の炭化珪素単結晶の製造方法に特に有利に適用される。
【符号の説明】
【００９１】
１０  種結晶
１０Ａ  第４の主面
１０Ｂ  第５の主面
１１  単結晶
２０  台座
２０Ａ  接合面（第１の主面）
２１  表面層、熱伝導部材
２１Ｂ  第２の主面
２２  ベース体
２２Ａ  第３の主面
２３，２４  接着層
３０  坩堝
４０  加熱部
５０  固体原料
１００  製造装置
【図１】
2015074602.tif 000005
【図２】
2015074602.tif 000006
【図３】
2015074602.tif 000007